(57)【特許請求の範囲】
【請求項１】
（Ａ）骨髄から皮質骨を分離し、前記皮質骨をすすぎ、粉砕して繊維にして、この皮質骨繊維を処理して、前記繊維が含まれている水のｐＨを６．５〜７になるように調節して脱塩皮質骨繊維を形成することによって、脱塩皮質骨繊維を取得及び調製することと、
（Ｂ）ボーンミルを用いて顆部を粉砕して、０．０５〜１．５ｍｍの範囲の海綿骨チップを得ることによって新鮮凍結顆部から海綿骨チップを得、
（１）前記海綿骨チップを０．３〜０．５％の生理食塩水で処理し、前記生理食塩水で処理したチップをリン酸緩衝食塩水ですすぎ、前記チップを凍結培地及びジメチルスルホキシド（ＤＭＳＯ）と混合し、前記チップを培地で凍結させ、前記チップを保管することによって細胞富化海綿骨チップを形成すること、
（２）前記海綿骨チップを０．３〜０．５％の生理食塩水で処理し、前記生理食塩水で処理したチップをリン酸緩衝食塩水ですすぎ、前記チップを最大１０日間培地で培養し、前記培養期間後に、前記チップを凍結培地と混合し、前記チップを培地で凍結させ、前記チップを保管することによって細胞富化海綿骨チップを形成すること、
（３）前記海綿骨チップを３７℃及び５％Ｏ２でインキュベータにおいて周期的に撹拌しながらコラゲナーゼで１〜３時間処理し、上清を形成させ、フィルタを通して前記上清を濾過し、結果として得られる細胞懸濁液を５〜１５分間遠心分離して細胞ペレットを形成し、前記細胞ペレットを細胞培養培地で再構成して組織培養フラスコに播種し、前記細胞を最大１０日間培養し、解離剤を用いて前記細胞を分離させて前記海綿骨チップに再播種して、細胞富化海綿骨チップを形成し、前記細胞富化海綿骨チップを凍結培地と混合し、前記チップを保管すること、ならびに
（４）前記海綿骨チップを０．３〜０．５％の生理食塩水で処理した後、前記生理食塩水で処理したチップを（３）のようにコラゲナーゼで処理及び加工することによって細胞富化海綿骨チップを形成すること、からなる群から選択される方法によって処理することと、
（Ｃ）前記脱塩皮質骨繊維と前記細胞富化海綿骨チップとを約１：１〜２：１の比で混合し、それによって骨原性、骨誘導性、かつ骨伝導性である骨移植片材料を得ることと、を含む、骨移植片を作製する方法。
【請求項２】
前記細胞富化海綿骨チップが、−８０℃から−１８０℃の温度で保管される、請求項１に記載の方法。
【請求項３】
前記骨移植片中の骨原性細胞の濃度が、最終生成物１ｃｃ当たり２０，０００個を上回る細胞である、請求項１に記載の方法。
【請求項４】
前記皮質骨繊維が、５：１〜５００：１の長さ対幅の比まで粉砕される、請求項１に記載の方法。
【請求項５】
前記皮質骨繊維が、凍結乾燥され、室温で保管される、請求項１に記載の方法。
【請求項６】
前記海綿骨チップが、長骨の新鮮凍結顆部から得られる、請求項１に記載の方法。
【請求項７】
前記皮質骨繊維が、２５０ミクロン〜３ｍｍのサイズを有する、請求項１に記載の方法。
【請求項８】
前記骨移植片材料がパテの形態である、請求項１に記載の方法。
【発明の詳細な説明】
【発明の詳細な説明】
【０００１】
〔技術分野〕
本発明は、概して、骨移植片ならびにそれを作製及び使用する方法に関する。より具体的には、本発明は、骨誘導性脱塩骨と骨伝導性皮質骨−海綿骨チップとの混合物中に骨原性幹細胞を含む、骨原性骨移植片に関する。本骨移植片を有するキット及びインプラント、ならびに本骨移植片を作製及び使用する方法が、さらに含まれる。
〔背景技術〕
骨は、一般に、例えば骨折の後に、完全に再生する能力を有するが、再生するためには非常に小さな骨折空間または何らかの足場を必要とする。骨移植は、失われた骨を置き換えて、非常に複雑、適切に治癒できない、または著しい健康上の危険性を患者に呈する骨折を修復する、外科的処置である。
【０００２】
骨移植片は、自家移植のもの（患者自身の身体から摘出した骨、腸骨稜に由来することが多い）、同種移植のもの（通常は骨バンクから入手される死体骨）、または骨に類似の機械的特性を有する合成のもの（ヒドロキシアパタイトもしくは他の天然かつ生体適合性物質から作製されることが多い）であり得る。ほとんどの骨移植片は、天然の骨が数ヶ月の期間で治癒するにつれて再吸収され、置き換えられることが予測される。
【０００３】
骨移植片は、骨再生が可能な生存細胞を含む場合、骨原性である。脊椎及び長骨適用のための骨移植片代替物における現在の最適な標準物は、自家移植（すなわち、患者自身の組織を使用する）であり、同種移植がそれに続く。自家移植片は、多数の骨形成細胞を含有している場合、骨原性であると見なされる。しかしながら、自署は、可用性が限られている場合があり、それらは、供与部位の病的状態によって制限される。また、自家移植片は、複数回の外科手術を必要とする場合がある。同種移植は、供給源及び処理ステップに起因する大幅な変動性により性能が制限される。
【０００４】
骨原性であり、かつ／または骨治癒期全体にわたり骨再生を強化することができる、優れた骨移植片を製造する必要性がある。
〔発明の概要〕
非限定的な例示的な実施形態によると、本発明は、骨誘導性脱塩骨と骨伝導性皮質骨−海綿骨チップとの混合物中に骨原性幹細胞を含む、骨治癒を促進するための骨移植片を提供する。
【０００５】
他の例示的な実施形態は、本明細書に提供される骨移植片を調製するための方法を対象とする。さらなる例示的な実施形態は、外科手術により本発明の骨移植片のうちの１つ以上を哺乳動物に挿入することによって、骨移植片代替物を哺乳動物に適用することを含む、方法を対象とする。骨移植片は、例えば、例として切片、パテ、ゲル、及びスポンジの形態の移植片により適用されてもよく、あるいは骨移植片は、インプラントと共に、例えば、その中もしくは上に組み込まれた状態でも、利用可能であり得る。
【０００６】
なおもさらなる例示的な実施形態は、本明細書に提供される骨移植片のうちの１つ以上を中または上に含む、インプラントまたは他のデバイスを対象とする。他の例示的な実施形態は、本骨移植片のうちの１つ以上、及び／または本骨移植片を調製するために組み合わせ、混合、もしくは処理することができる構成要素もしくは要素、ならびに本骨移植片の作製または使用を補助することができる説明書、デバイス、インプラント、ツール、または他の構成要素を含む、キットを対象とする。
〔図面の簡単な説明〕
非限定的な実施形態が、以下の添付の図面を参照して本明細書に記載される。
【０００７】
図１：本発明の非限定的な実施例による、骨移植片を調製する例示的な方法のフローチャートである。
〔発明を実施するための形態〕
本発明は、骨移植片ならびにそのような骨移植片を作製及び使用するための方法、ならびにそれを含むキット及びインプラントまたは他のデバイスを対象とする。
【０００８】
例示的な実施形態は、骨折の治癒と併せて使用されるように記載されているが、これらの骨移植片は、他の目的で使用されてもよいこと、したがって、本発明がそのような用途に限定されないことを理解されたい。本明細書に提供される教示を鑑みると、当業者であれば、本発明の骨移植片が使用され得る他の用途を理解し、本発明の骨移植片及び方法を他の用途で使用することができるであろう。したがって、これらの代替的な使用は、本発明の一部であることが意図される。
【０００９】
本発明の例示的な実施形態の追加の態様、利点、及び／または他の特徴は、添付の図面をと共に、以下の詳細な説明を考慮すれば明らかであろう。本明細書に記載される実施形態は単に例示的かつ例証的であることが、当業者には明らかなはずである。その多数の変化形の実施形態が、本開示及びその同等物の範囲内に含まれることが企図される。
【００１０】
記載される例示的な実施形態では、明確さの目的で特定の用語が用いられる。しかしながら、これらの実施形態は、この特定の用語に限定されることを意図するものではない。別途示されない限り、技術用語は、従来の使用法に従って用いられる。
【００１１】
本明細書に使用されるとき、「１つの（ａ）」または「１つの（ａｎ）」は、１つ以上を意味し得る。本明細書に使用されるとき、「もう１つの」は、少なくとも２つ目またはそれ以上ものを意味し得る。さらに、文脈により別途必要とされない限り、単数形の用語は複数形を含み、複数形の用語は単数形を含む。
【００１２】
本明細書に使用されるとき、「哺乳動物」という用語は、本骨移植片が適用され得る任意の「対象」または「患者」としての動物（ヒトを含むがこれに限定されない）を含むことが意図される。対象または患者または哺乳動物は、現在診療を受けている場合もそうでない場合もあり、また以前に１回以上の治療を受けている場合もそうでない場合もある。当業者には明らかであるように、配合物は、非ヒトとヒトとでは異なる可能性がある。
【００１３】
本明細書に使用されるとき、「有効量」は、結果（構成物質または組成物が提供される目的としての）を達成するのに有効な組成物または配合物中の特定の構成物質の量または全体としての配合物の量を指す。したがって、骨移植片配合物の有効量は、本骨移植片が適用される対象、例えば、哺乳動物（例えば、ヒト）において所望される骨移植片の効果を達成するのに好適な量である。
【００１４】
数的データが、範囲の形式で本明細書に提示される場合がある。そのような範囲形式は、単に便利さ及び簡潔さのための使用されるものであり、その範囲の限界として明示的に記載される数値だけでなく、その範囲に含まれる全ての個別の数値または部分範囲を、各数値及び部分範囲が明示的に記載されるかのように含むことを理解されたい。
【００１５】
非限定的な例示的な実施形態によると、本発明は、骨誘導性脱塩骨と骨伝導性皮質骨−海綿骨チップとの混合物中に骨原性幹細胞を含む、例えば、哺乳動物における骨治癒を促進するための骨移植片を提供する。例示的な実施形態は、骨原性であり（移植片材料中の生骨細胞が骨の再構成に寄与する）、骨誘導性（未分化細胞が活性な骨芽細胞となるように促す）、かつ骨伝導性（自然骨の修復成長を導く）である、骨移植片材料を提供する。したがって、本明細書における例示的な実施形態には、（１）骨原性幹細胞と、（２）骨誘導性脱塩骨基質と骨伝導性皮質骨−海綿骨チップとの混合物とを含む、骨移植片が含まれる。
【００１６】
非限定的な例示的な実施形態にはまた、本骨移植片を作製する方法も含まれ、この方法には、（１）骨髄から皮質骨を分離し、皮質骨をすすぎ、粉砕して、高い長さ対幅の比を有するチップにすることによって、皮質骨チップを取得及び／または調製し、この皮質骨チップを、例えば０．５〜０．７ＮのＨＣｌ中で１５分間〜３時間脱塩し、ＨＣｌまたは他の処理物質を除去し、チップが含まれている水のｐＨが６．５〜７になるまで水ですすぐこと、ならびに（２）新鮮凍結顆部から海綿骨チップを得て（これを例えば生理食塩水ですすいでもよい）、以下の方法のうちの１つによってさらに処理することが含まれる：
（Ａ）海綿骨チップを０．３〜０．５％の生理食塩水で処理し、生理食塩水で処理したチップをリン酸緩衝食塩水（ＰＢＳ）ですすぎ（例えば、２回以上）、チップを凍結培地（例えば、最小必須培地（ＭＥＭ））及び１０％ジメチルスルホキシド（ＤＭＳＯ）と混合し、チップを培地で凍結させ、−８０℃から−１８０℃の温度で保管すること、
（Ｂ）海綿骨チップを０．３〜０．５％の生理食塩水で処理し、生理食塩水で処理したチップをリン酸緩衝食塩水（ＰＢＳ）ですすぎ（２〜３回以上）、チップを最大１０日間（例えば、最小必須培地で）培養し、培養期間後にチップを凍結培地と混合し、チップを培地で凍結させ、−８０℃から−１８０℃の温度で保管すること、
（Ｃ）海綿骨チップを３７℃及び５％ＣＯ２に設定したインキュベータにおいて周期的に撹拌しながらコラゲナーゼ（１ｍｇ／ｍｌ〜１０ｍｇ／ｍｌ）で１〜３時間処理し、７０ミクロンの細胞濾過器を通して上清を濾過し、結果として得られた細胞懸濁液を遠心分離して細胞ペレットを形成し、細胞ペレットを細胞培養培地で再構成して組織培養フラスコに播種し、細胞を例えば３７℃で最大１０日間培養し、トリプシン等の解離剤を用いて細胞を分離させて海綿骨チップに再播種して、細胞富化海綿骨チップを形成し、細胞富化海綿骨チップを凍結培地と混合し、−８０℃から−１８０℃の温度で保管すること、あるいは、
（Ｄ）海綿骨チップを上述の選択肢（Ａ）のように生理食塩水で処理した後、チップを上述の選択肢（ｃ）のようにコラゲナーゼで処理及び加工すること。
【００１７】
本発明による非限定的な例示的な方法は、例えば、図１のフローチャートに示されている。図１に示されるように、例示的な実施形態において、本骨移植片を作製する方法が提供され、この方法には、骨髄を取り出し、ＰＢＳ中ですすぎ、皮質骨を粉砕して高い長さ対幅の比を有するチップにすることによって皮質骨幹から皮質骨チップを取得及び／または調製し（フローチャートの左側を参照されたい）、この皮質骨チップを、例えば０．５〜０．６ＮのＨＣｌ中で３０分間〜３時間脱塩し、チップが含まれている水のｐＨが６．５〜７になるまで水ですすぐことが含まれる。
【００１８】
図１のフローチャートの右側には、本発明の海綿骨チップを得ることができる４つの異なる方法が示される。選択肢の全てによると、海綿骨チップは、新鮮凍結顆部から得られ、これを粉砕してチップにし、生理食塩水で処理する。チップは、次いで、フローチャートに記載される方法（選択肢Ａ〜Ｄ）のうちの１つによってさらに処理されるが、これらの方法には、以下が含まれる：
（Ａ）海綿骨チップを０．３〜０．５％の生理食塩水で処理し、生理食塩水で処理したチップをリン酸緩衝食塩水（ＰＢＳ）ですすぎ、チップを培地において−８０℃から−１８０℃の温度で凍結させること、
（Ｂ）海綿骨チップを０．３〜０．５％の生理食塩水で処理し、生理食塩水で処理したチップをリン酸緩衝食塩水（ＰＢＳ）ですすぎ、チップを最大１０日間（例えば、最小必須培地で）培養し、凍結培地を添加し、チップを培地において−８０℃から−１８０℃で凍結させること、
（Ｃ）海綿骨チップをコラゲナーゼ（１ｍｇ／ｍｌ〜１０ｍｇ／ｍｌ）で最大３時間処理し、上清を濾過し、遠心分離して細胞ペレットを得、細胞ペレットを細胞培養培地で最大１０日間、例えば３７℃で再構成し、細胞を海綿骨チップ上に再播種すること、あるいは
（Ｄ）海綿骨チップを上述の選択肢（Ａ）のように生理食塩水で処理した後、チップを上述の選択肢（ｃ）のようにコラゲナーゼで処理及び加工すること。
【００１９】
皮質骨チップ及び海綿骨チップを得た後に、
脱塩皮質骨チップと細胞富化海綿骨チップとを、１：１〜２：１の比で混合する。最後のステップは図１に示されていない。この方法により、有利なことに、骨原性、骨誘導性、かつ骨伝導性である、骨移植片材料が得られる。例示的な実施形態によると、骨移植片における骨原性細胞の濃度は、最終生成物１ｃｃ当たり２０，０００個を上回る細胞となり得る。
【００２０】
例示的な実施形態によると、皮質骨チップは、比較的高い長さ対幅の比を有するように、例えば、例として２５０ミクロン〜３ｍｍのサイズを有するように、粉砕してもよい。例示的な実施形態によると、皮質骨チップは、凍結乾燥させ、室温で保管してもよい。
【００２１】
これらの実施形態における海綿骨チップは、−８０℃から−１８０℃の温度（両端の温度及びそれらの間の範囲を含む）で凍結され、保管され得る。
【００２２】
使用方法
本骨移植片のいずれかを、骨移植片を必要とする哺乳動物に挿入することを含む方法もまた、本明細書に提供される。例として、本骨移植片は、本骨移植片のうちの１つ以上を、それを必要とする哺乳動物、例えば哺乳動物に挿入することによって、哺乳動物に挿入または適用され得る。骨移植片は、例えば、例として切片、パテ、ゲル、及び／またはスポンジの形態の移植片により挿入または適用されてもよく、あるいは骨移植片は、インプラントと共に、例えば、その中または上に（例えばコーティングとして）組み込まれた状態でも、利用可能であり得る。骨移植片は、骨移植片の必要性、骨移植片の種類、及び患者を考慮して医師により決定される、有効量で挿入され得る。
【００２３】
前述のように、対象／患者は哺乳動物（ならびに他の動物）であってもよく、哺乳動物はヒトであってもよい（が、必ずしもそうでなくてもよい）。
【００２４】
本発明の実施形態は、例えば、骨の欠損を補うために使用することができる、成形可能かつ形状付け可能なパテ組成物を含み得る。したがって、例示的な実施形態によると、本骨移植片は、切片、パテ、ゲル、またはスポンジを含むがこれらに限定されない、パテまたは他の半固形もしくは固形の形態であり得る。
【００２５】
インプラント
なおもさらなる例示的な実施形態は、本明細書に提供される骨移植片のうちの１つ以上を含むインプラントまたは他のデバイスもしくは製品を対象とし、本骨移植片はインプラントの中もしくは上に組み込まれるか、または製品もしくはインプラントと共に使用される。例えば、本骨移植片代替物は、インプラント内への、またはその中の移植片として使用することができる。非限定的な例として、骨移植片は、圧迫骨折の治療のための椎体間スペーサと共に使用することができる。
【００２６】
外科的インプラント及び組成物は、それらの意図される機能を無事に果たすためには、生体適合性でなければならない。生体適合性は、インプラントまたは組成物が、毒性、異物反応、または細胞の破壊といった二次的悪影響を伴うことなくその治療的機能を発揮できるような様式で機能する特徴として定義され得る。有害な反応の回避を補助するために、例示的な骨移植片は、哺乳動物に埋め込むための滅菌環境及び配合物で調製され得る。
【００２７】
キット
なおもさらなる実施形態は、本骨移植片のうちの１つ以上またはその１つ以上の構成要素もしくは要素を含む、キットを対象とする。
【００２８】
例示的なキットは、例えば、本骨移植片のうちの任意のものを、説明書及び／または例として骨移植片代替物の保管、調製、または使用に用いることができる少なくとも１つの追加の構成要素（デバイス、インプラント、ツール等）と共に含み得る。例として、キットの構成要素は、骨移植片をデバイスもしくはインプラントに添加するのを補助するため、または骨移植片を哺乳動物に挿入するのを補助するために使用され得る。さらなる非限定的な例では、本骨移植片のうちの１つ以上、ならびに骨移植片の調製のための説明書、骨移植片の使用のための説明書、骨移植片を哺乳動物に挿入するためのツール、乾燥形態の骨移植片を水和させるためのツールもしくはビヒクル、及び／または骨移植片と共に哺乳動物に挿入されるインプラントが含まれ得る。例えば、骨移植片は、再構成及び／または哺乳動物／患者への適用のために、シリンジで提供されてもよい。例示的な実施形態によると、生成物は、侵襲が最小限となる様式で生成物を送達するための付属品と共に、シリンジで提供されてもよい。キットに含まれる他の可能性のある要素としては、使い捨ての器具または処置文書が挙げられる。
【００２９】
なおもさらなる非限定的な例には、本骨移植片を調製するために組み合わせ、混合、または処理することができる、本骨移植片の１つ以上の要素が含まれ得る。例として、本キットには、本明細書に提供される段階のいずれかにある皮質骨及び／または海綿骨チップ、ならびに／または本骨移植片を形成するために組み合わせ、混合、または処理され得る本骨移植片の他の要素が含まれ得る。本骨移植片のうちの１つ以上の調製のための説明書、ならびに／または本骨移植片の作製もしくは使用を補助するための１つ以上のツール、デバイス、インプラント、及び／もしくは他の構成要素が、さらに提供され得る。
【００３０】
以下の実施例は、様々な非限定的実施形態及び技法をさらに例示するために提供される。しかしながら、これらの実施例は、例示的であることを意味するものであり、本特許請求の範囲を制限するものではないことを理解されたい。当業者には明らかなように、多数の変化形及び修正形が、本発明の趣旨及び範囲内に含まれることが意図される。
〔実施例〕
実施例１
本実施例は、本発明の非限定的な例示的な実施形態による、骨誘導性脱塩骨と骨伝導性皮質骨−海綿骨チップとの混合物中に、骨原性幹細胞を含む、例示的な骨移植片を作製する方法を示す。
【００３１】
長骨由来の皮質骨及び海綿骨を分離することができる。皮質骨を骨髄から分離し、リン酸緩衝食塩水（ＰＢＳ）溶液ですすぎ、粉砕してチップにする（例えば、比較的高い長さ対幅の比を有する２５０ミクロン〜３ｍｍのサイズ）。皮質骨チップを、次いで、０．５〜０．７ＮのＨＣｌで１５分間〜３時間処理してもよい。処理の最後に、ＨＣｌをデカンテーションし、ｐＨが６．５〜７になるまでチップを脱イオン（ＤＩ）水ですすいでもよい。チップは、次いで、凍結乾燥させ、室温で保管することができる。
【００３２】
新鮮凍結顆部由来の海綿骨チップを、０．９％の生理食塩水で２〜３回すすいでもよい。すすいだ後、チップを、以下の方法のうちの１つで処理することができる：
（ａ）海綿骨チップを、０．３〜０．５％の生理食塩水で処理してもよい。生理食塩水で処理したチップを、次いで、リン酸緩衝食塩水ですすいでもよい（２回以上）。チップを、凍結培地（最小必須培地（ＭＥＭ））及び１０％ジメチルスルホキシド（ＤＭＳＯ）と混合し、−８０℃から−１８０℃で凍結させてもよい。
【００３３】
（ｂ）海綿骨チップを、０．３〜０．５％の生理食塩水で処理した後、チップをリン酸緩衝食塩水ですすいでもよい（２〜３回）。すすいだ後、チップを、最小必須培地で最大１０日間培養してもよい。培養期間の終わりに、チップを凍結培地と混合し、−８０℃から−１８０℃の温度で凍結させてもよい。
【００３４】
（ｃ）チップを周期的に撹拌しながら３７℃でコラゲナーゼ（１ｍｇ／ｍｌ〜１０ｍｇ／ｍｌ）で１〜３時間処理してもよい。この時間の終わりに、７０ミクロンのフィルタを通して上清を濾過する。結果として得られた細胞懸濁液を、次いで、１０００〜１５００ｒｐｍで５〜１５分間遠心分離する。細胞ペレットを細胞培養培地において再構成し、組織培養フラスコに播種してもよい。細胞を最大１０日間培養してもよい。この期間の終わりに、解離剤を用いて細胞を分離し、海綿骨チップに再播種してもよい。細胞富化海綿骨チップを、次いで、凍結培地と混合し、−８０℃から−１８０℃の温度で保管してもよい。
【００３５】
（ｄ）チップを選択肢（ａ）のように生理食塩水で処理した後、選択肢（ｃ）のようにコラゲナーゼで処理及び加工してもよい。最終生成物を、−８０℃から−１８０℃で保管され得る。
【００３６】
上述の事例の全てにおいて、骨原性細胞の濃度は、最終生成物１ｃｃ当たり２０，０００個を上回る細胞となり得る。最終骨移植片生成物は、約１：１〜２：１の比（両端の比を含め、これらの間の全ての点及び範囲を含む）で混合され得る脱塩皮質骨チップ及び細胞富化海綿骨チップを含む。
【００３７】
本発明は、骨原性、骨誘導性、かつ骨伝導性である、骨移植片材料を提供する。
【００３８】
実施例２
本実施例は、本発明の非限定的な例示的な実施形態による、骨誘導性脱塩骨と骨伝導性皮質骨−海綿骨チップとの混合物中に、骨原性幹細胞を含む、例示的な骨移植片を作製する方法に関する別の実施形態を示す。
【００３９】
長骨由来の皮質骨及び海綿骨（大腿骨、脛骨、橈骨、及び尺骨等）を分離することができる。皮質骨を骨髄から分離し、リン酸緩衝食塩水（ＰＢＳ）溶液ですすぎ、加工して、比較的高い長さ対幅の比を有するチップ（例えば、２５０ミクロン〜３ｍｍのサイズ）を得る。皮質骨チップ／繊維を、次いで、０．５〜０．７ＮのＨＣｌで１５〜４０分間処理してもよい。処理の最後に、ＨＣｌをデカンテーションし、ｐＨが６．５〜７になるまでチップを脱イオン（ＤＩ）水ですすいでもよい。チップは、次いで、凍結乾燥させ、室温で保管することができる。
【００４０】
顆部を、ボーンミルを用いて粉砕して、０．０５〜１．５ｍｍの範囲の海綿骨チップを得ることができる。新鮮凍結顆部に由来する海綿骨チップは、例えば、０．９％の生理食塩水で２〜３回以上すすぐことによって分離される。すすいだ後、チップを、０．３〜０．５％の生理食塩水で処理してもよい。海綿骨チップ及び皮質骨繊維を、１：１の比率で混合し、凍結培地（最小必須培地）及び１０％ジメチルスルホキシドと混合してもよい。
【００４１】
この最終生成物は、−８０℃から−１８０℃の温度で保管され得る。
【００４２】
前述の説明において、本発明は、その特定の実施形態に関連して説明されている。しかしながら、様々な修正及び変更が本発明の広範な趣旨及び範囲から逸脱することなくそれらになされてもよいことは、明らかであろう。したがって、そのような変更及び修正が添付の特許請求の範囲により定められる本発明の範囲内に含まれることが、意図される。本明細書及び図面は、したがって、限定的な意味ではなく、例示的であると見なされるものである。
【図面の簡単な説明】
【００４３】
【図１】本発明の非限定的な実施例による、骨移植片を調製する例示的な方法のフローチャートである。
【図１】
0006588450.tif 000002